(57)【特許請求の範囲】
【請求項１】
絶縁ガスが充填された接地タンク内に高電圧導体が配置され、前記高電圧導体が絶縁スペーサにより支持されて前記接地タンクに固定されたガス絶縁開閉装置において、
前記絶縁スペーサの絶縁部の前記絶縁ガスと接する表面が、ＪＩＳＢ０６０１−１９９４で規定される十点平均粗さＲｚで３０μｍ〜２００μｍとなるように粗面化され、前記十点平均粗さＲｚを超える凸部の間隔が、１．５〜３．０ｍｍの範囲内となるように形成されていることを特徴とするガス絶縁開閉装置。
【請求項２】
絶縁ガスが充填された接地タンク内に高電圧導体が配置され、前記高電圧導体が絶縁スペーサにより支持されて前記接地タンクに固定されたガス絶縁開閉装置において、
前記絶縁スペーサの絶縁部の材料の組成は、エポキシ，エポキシとアルミナ，エポキシとシリカ，エポキシとフッ化アルミナのいずれかであり、
前記絶縁部の前記絶縁ガスと接する表面が、ＪＩＳＢ０６０１−１９９４で規定される十点平均粗さＲｚで３０μｍ〜２００μｍとなるように粗面化されていることを特徴とするガス絶縁開閉装置。
【請求項３】
請求項１又は請求項２に記載のガス絶縁開閉装置において、
前記絶縁スペーサの前記絶縁部が前記絶縁ガスと接する表面のうち、前記高電圧導体の支持側から前記接地タンクへ固定する固定側にかけて、前記支持側から略５０％の範囲までが粗面化されていることを特徴とするガス絶縁開閉装置。
【請求項４】
請求項１又は請求項２に記載のガス絶縁開閉装置において、
前記絶縁スペーサの前記絶縁部の前記粗面化された表面に、正極性に帯電しやすい絶縁物質を被着した絶縁被膜層が形成されていることを特徴とするガス絶縁開閉装置。
【請求項５】
請求項４に記載のガス絶縁開閉装置において、
前記絶縁被膜層は、粉体状にした前記絶縁物質がエポキシ樹脂と混合されて塗布されていることを特徴とするガス絶縁開閉装置。
【請求項６】
請求項４又は請求項５に記載のガス絶縁開閉装置において、
前記粗面化された表面のうち、前記高電圧導体の支持側から前記接地タンクへ固定する固定側にかけて、略４０％から略６０％までの範囲に、前記絶縁被膜層が形成されていることを特徴とするガス絶縁開閉装置。
【請求項７】
絶縁ガスが充填された接地タンク内に高電圧導体が配置され、前記高電圧導体が絶縁スペーサにより支持されて前記接地タンクに固定されたガス絶縁開閉装置の製造方法において、
ブラスト処理により、前記絶縁スペーサの絶縁部の前記絶縁ガスと接する表面を、ＪＩＳＢ０６０１−１９９４で規定される十点平均粗さＲｚが３０μｍ〜２００μｍとなるように粗面化するとともに、前記十点平均粗さＲｚを超える凸部の間隔が１．５〜３．０ｍｍの範囲内となるように形成したことを特徴とするガス絶縁開閉装置の製造方法。
【請求項８】
絶縁ガスが充填された接地タンク内に高電圧導体が配置され、前記高電圧導体が絶縁スペーサにより支持されて前記接地タンクに固定されたガス絶縁開閉装置の製造方法において、
内面を粗面化した金型を使用して、前記絶縁スペーサの絶縁部の前記絶縁ガスと接する表面を、ＪＩＳＢ０６０１−１９９４で規定される十点平均粗さＲｚが３０μｍ〜２００μｍとなるように粗面化すると共に、前記十点平均粗さＲｚを超える凸部の間隔が１．５〜３．０ｍｍの範囲内となるように成型したことを特徴とするガス絶縁開閉装置の製造方法。
【請求項９】
請求項８に記載のガス絶縁開閉装置の製造方法において、
前記絶縁スペーサの前記絶縁部を構成する材料を前記金型に注入する前に、前記金型の粗面化した表面に離型剤を塗布しておくことを特徴とするガス絶縁開閉装置の製造方法。
【請求項１０】
絶縁ガスが充填された接地タンク内に高電圧導体が配置され、前記高電圧導体が絶縁スペーサにより支持されて前記接地タンクに固定されたガス絶縁開閉装置において、
前記絶縁スペーサの絶縁部の前記絶縁ガスと接する表面に厚さ５０〜１０００μｍの正極性に帯電しやすい材料からなる絶縁被覆層を付加して、前記絶縁被覆層の表面が、ＪＩＳＢ０６０１−１９９４で規定される十点平均粗さＲzで３０μｍ〜２００μｍとなるように粗面化されていることを特徴とするガス絶縁開閉装置。
【請求項１１】
請求項１０に記載のガス絶縁開閉装置において、
前記十点平均粗さＲｚを超える凸部の間隔が、１．５〜３．０ｍｍの範囲内となるように形成されていることを特徴とするガス絶縁開閉装置。
【請求項１２】
請求項１０又は請求項１１に記載のガス絶縁開閉装置において、
前記絶縁被覆層の材料として、ポリアミド系樹脂（ナイロン６，同４６，同６６，同６．１０，同１１，同１２）、ＰＭＭＡ（Polymethyl Methacrylate：アクリル樹脂）、ガラス、セロハンのいずれかを使用することを特徴とするガス絶縁開閉装置。
【請求項１３】
請求項１０から請求項１２のいずれか１項に記載のガス絶縁開閉装置において、
前記絶縁スペーサの前記絶縁被覆層が前記絶縁ガスと接する表面のうち、前記高電圧導体の支持側から前記接地タンクへ固定する固定側にかけて、前記支持側から略５０％の範囲までが粗面化されていることを特徴とするガス絶縁開閉装置。
【請求項１４】
請求項１０から請求項１３のいずれか1項に記載のガス絶縁開閉装置において、
前記絶縁被覆層は、前記絶縁被覆層に使用される材料と前記絶縁部の材料との混合絶縁材料により形成されていることを特徴とするガス絶縁開閉装置。
【請求項１５】
絶縁ガスが充填された接地タンク内に高電圧導体が配置され、前記高電圧導体が絶縁スペーサにより支持されて前記接地タンクに固定されたガス絶縁開閉装置の製造方法において、
ブラスト処理により、前記絶縁スペーサの絶縁被覆層の前記絶縁ガスと接する表面を、ＪＩＳＢ０６０１−１９９４で規定される十点平均粗さＲｚが３０μｍ〜２００μｍとなるように粗面化すると共に、前記十点平均粗さＲｚを超える凸部の間隔が１．５〜３．０ｍｍの範囲内となるように形成したことを特徴とするガス絶縁開閉装置の製造方法。
【請求項１６】
絶縁ガスが充填された接地タンク内に高電圧導体が配置され、前記高電圧導体が絶縁スペーサにより支持されて前記接地タンクに固定されたガス絶縁開閉装置の製造方法において、
内面を粗面化した金型を使用して、前記絶縁スペーサの絶縁被覆層の前記絶縁ガスと接する表面を、ＪＩＳＢ０６０１−１９９４で規定される十点平均粗さＲｚが３０μｍ〜２００μｍとなるように粗面化すると共に、前記十点平均粗さＲｚを超える凸部の間隔が１．５〜３．０ｍｍの範囲内となるように成型したことを特徴とするガス絶縁開閉装置の製造方法。
【請求項１７】
請求項１６に記載のガス絶縁開閉装置の製造方法において、前記絶縁スペーサの前記絶縁被覆層を構成する材料を前記金型に注入する前に、前記金型の粗面化した表面に離型剤を塗布しておくことを特徴とするガス絶縁開閉装置の製造方法。
【発明の詳細な説明】
【技術分野】
【０００１】
この発明は、絶縁ガスが充填された円筒状の接地タンク内に高電圧導体が絶縁支持されて配置されたガス絶縁開閉装置及びその製造方法に関し、特に、高電圧導体を支える絶縁スペーサに関するものである。
【背景技術】
【０００２】
ガス絶縁開閉装置は、絶縁媒体として非常に絶縁性能に優れたＳＦ６ガスが使用されていたが、温暖化係数が二酸化炭素の約２４０００倍と高いため、削減する方向に進んでいる。代替ガスとしては、窒素や二酸化炭素，ドライエアなどが使用されるが、絶縁性能がＳＦ６ガスよりも劣る。
ガス絶縁開閉装置内に数ｍｍ程度の金属異物が存在した場合、絶縁構造部材の表面に付着する可能性があり、金属異物が付着すれば絶縁性能が大きく低下することが知られている。絶縁ガスとして上記代替ガスを使用する場合は、その低下の度合いがより大きくなる。金属異物対策として、金属異物を捕獲する装置を接地タンクの底部に設置する等の種々の方策が提案されているが、１００％の捕獲性能を得ることは困難なため、絶縁構造部材に金属異物が付着した状態で落雷などが発生した場合でも、それに耐えうるような設計にしておく必要がある。
【０００３】
このような背景をふまえ、絶縁構造部材（絶縁スペーサ）の絶縁性能を向上させたガス絶縁機器の従来の技術として、例えば、絶縁ガスを封入した金属容器内に通電用の高電圧導体を配置し、この高電圧導体を金属容器内で絶縁スペーサにより絶縁支持したものにおいて、絶縁スペーサの表面にセラミックスを溶射して絶縁被覆を形成することで、表面への金属異物の付着を発生しにくくし、また、たとえ付着して放電が発生した場合でも表面の劣化を抑制できるようにした技術が開示されている（例えば、特許文献１参照）。
【先行技術文献】
【特許文献】
【０００４】
【特許文献１】特開平１１−２７３４８０号公報（第２頁、図１−３）
【発明の概要】
【発明が解決しようとする課題】
【０００５】
上記の特許文献１に示されたガス絶縁機器の絶縁スペーサは、絶縁材料部分を無機物絶縁物にて覆うため、基材である絶縁材料部分と無機物絶縁物との間に、絶縁の弱点となる界面が発生してしまう可能性があった。更に、無機物絶縁物は通常使用するエポキシ樹脂などの有機物絶縁物などに比べると誘電率が高いために金属異物が付着した場合、その先端部近傍に形成されるトリプルジャンクションで発生する電界が高くなり、放電が発生しやすくなる虞があった。
【０００６】
この発明は、上記のような問題点を解消するためになされたもので、絶縁スペーサの絶縁部表面に金属異物が付着した場合でも放電の発生を抑制でき、信頼性の高いガス絶縁開閉装置を得ることを目的とする。
【課題を解決するための手段】
【０００７】
この発明に係るガス絶縁開閉装置は、絶縁ガスが充填された接地タンク内に高電圧導体が配置され、高電圧導体が絶縁スペーサにより支持されて接地タンクに固定されたガス絶縁開閉装置において、絶縁スペーサの絶縁部の絶縁ガスと接する表面が、ＪＩＳＢ０６０１−１９９４で規定される十点平均粗さＲｚで３０μｍ〜２００μｍとなるように粗面化され、十点平均粗さＲｚを超える凸部の間隔が、１．５〜３．０ｍｍの範囲内となるように形成されているものである。
また、絶縁スペーサの絶縁部の材料の組成は、エポキシ，エポキシとアルミナ，エポキシとシリカ，エポキシとフッ化アルミナのいずれかであり、絶縁部の絶縁ガスと接する表面が、ＪＩＳＢ０６０１−１９９４で規定される十点平均粗さＲｚで３０μｍ〜２００μｍとなるように粗面化されているものである。
【０００８】
また、この発明に係るガス絶縁開閉装置の製造方法は、ブラスト処理により、絶縁スペーサの絶縁部の絶縁ガスと接する表面を、ＪＩＳＢ０６０１−１９９４で規定される十点平均粗さＲｚが３０μｍ〜２００μｍとなるように粗面化するとともに、十点平均粗さを超える凸部の間隔が、１．５〜３．０ｍｍの範囲内になるように形成したものである。
また、上記のブラスト処理に変えて、内面を粗面化した金型を使用して成型したものである。
【０００９】
また、この発明に係るガス絶縁開閉装置は、絶縁ガスが充填された接地タンク内に高電圧導体が配置され、高電圧導体が絶縁スペーサにより支持されて接地タンクに固定されたガス絶縁開閉装置において、絶縁スペーサの絶縁部の絶縁ガスと接する表面に厚さ５０〜１０００μｍの正極性に帯電しやすい材料からなる絶縁被覆層を付加して、絶縁被覆層の表面が、ＪＩＳＢ０６０１−１９９４で規定される十点平均粗さＲzで３０μｍ〜２００μｍとなるように粗面化されているものである。
【００１０】
また、また、この発明に係るガス絶縁開閉装置の製造方法は、ブラスト処理により、絶縁スペーサの絶縁被覆層の絶縁ガスと接する表面を、ＪＩＳＢ０６０１−１９９４で規定される十点平均粗さＲｚが３０μｍ〜２００μｍとなるように粗面化するとともに、十点平均粗さを超える凸部の間隔が１．５〜３．０ｍｍの範囲内となるように形成したものである。
また、上記のブラスト処理に変えて、内面を粗面化した金型を使用して成型したものである。
【発明の効果】
【００１１】
この発明のガス絶縁開閉装置によれば、絶縁スペーサの絶縁部の絶縁ガスと接する表面が、ＪＩＳＢ０６０１−１９９４で規定される十点平均粗さＲｚで３０μｍ〜２００μｍとなるように粗面化され、十点平均粗さＲｚを超える凸部の間隔が、１．５〜３．０ｍｍの範囲内となるように形成されているので、絶縁スペーサの絶縁部の表面に金属異物が付着した場合でも、雷や開閉装置が働いた時に発生する開閉サージなどの電圧が課電された場合に最も電界が高くなる金属異物の先端部を絶縁部表面から離すことができるため、電界が周囲に比べて高くなってしまうトリプルジャンクションが形成される確立が低減されて、放電の発生を抑制でき、ガス絶縁開閉装置の信頼性を向上させることができる。更に、凸部の間隔を規制したことにより、絶縁スペーサの絶縁部表面に付着した金属異物が、粗面化で形成された山の凸部で効果的に支持されるため、雷電圧等が課電された場合に最も電界が高くなる金属異物先端部分近傍にトリプルジャンクションが形成される確率が更に減少し、電界上昇を抑制できる。
また、絶縁スペーサの絶縁部の材料の組成は、エポキシ，エポキシとアルミナ，エポキシとシリカ，エポキシとフッ化アルミナのいずれかであり、絶縁部の絶縁ガスと接する表面が、ＪＩＳＢ０６０１−１９９４で規定される十点平均粗さＲｚで３０μｍ〜２００μｍとなるように粗面化されているので、一般的に使用される絶縁材料を用いて、絶縁部表面を粗面化した絶縁スペーサを安価に提供できる。
【００１２】
また、この発明のガス絶縁開閉装置の製造方法によれば、ブラスト処理により、または、金型を使用して、絶縁スペーサの絶縁部の絶縁ガスと接する表面を上記のように粗面化したので、絶縁部の粗面化を容易に行うことが可能であり、粗面化によりトリプルジャンクションが形成される確立を低減できるため、信頼性の高いガス絶縁開閉装置を容易に提供することができる。
【００１３】
また、この発明のガス絶縁開閉装置によれば、絶縁スペーサの絶縁部の絶縁ガスと接する表面に厚さ５０〜１０００μｍの正極性に帯電しやすい材料からなる絶縁被覆層を付加して、絶縁被覆層の表面が、ＪＩＳＢ０６０１−１９９４で規定される十点平均粗さＲzで３０μｍ〜２００μｍとなるように粗面化されているので、正極性の電圧により発生する部分放電を抑制することができるため、粗面化による効果に加えて、金属異物による耐電圧性能の低下を効果的に抑制して、信頼性の高い絶縁スペーサを得ることができる。
【００１４】
また、この発明のガス絶縁開閉装置の製造方法によれば、ブラスト処理により、または、金型を使用して、絶縁スペーサの絶縁被覆層の絶縁ガスと接する表面を、ＪＩＳＢ０６０１−１９９４で規定される十点平均粗さＲｚが３０μｍ〜２００μｍとなるように粗面化するとともに、十点平均粗さを超える凸部の間隔が１．５〜３．０ｍｍの範囲内となるように形成したので、絶縁被覆層の表面の粗面化を容易に行うことが可能であり、放電の発生を抑制した、信頼性の高いガス絶縁開閉装置を容易に提供することができる。
【図面の簡単な説明】
【００１５】
【図１】この発明の実施の形態１によるガス絶縁開閉装置の絶縁スペーサ部分を示す断面図である。
【図２】図１の絶縁スペーサの絶縁部の表面形状を説明する拡大断面図である。
【図３】従来の絶縁スペーサの絶縁部表面に付着した金属異物の様子を説明する拡大断面図である。
【図４】図１の絶縁スペーサの絶縁部表面に付着した金属異物の様子を説明する拡大断面図である。
【図５】ガス絶縁開閉装置を構成する絶縁スペーサの絶縁部の表面粗さと絶縁破壊電界の関係を示す図である。
【図６】この発明の実施の形態1によるガス絶縁開閉装置の絶縁スペーサの他の例を示す断面図である。
【図７】この発明の実施の形態1によるガス絶縁開閉装置の絶縁スペーサの別の例を示す断面図である。
【図８】この発明の実施の形態２によるガス絶縁開閉装置の絶縁スペーサ部分を示す正面図である。
【図９】この発明の実施の形態２によるガス絶縁開閉装置の絶縁スペーサの絶縁部表面の電界分布図である。
【図１０】この発明の実施の形態３によるガス絶縁開閉装置の絶縁スペーサ部分を示す正面図である。
【図１１】この発明の実施の形態３によるガス絶縁開閉装置の絶縁スペーサの、耐電圧性能向上の効果を説明する図である。
【図１２】この発明の実施の形態４によるガス絶縁開閉装置の絶縁スペーサ部分を示す正面図である。
【図１３】この発明の実施の形態６によるガス絶縁開閉装置の絶縁スペーサの絶縁部の表面形状を説明する拡大断面図である。
【図１４】この発明の実施の形態６によるガス絶縁開閉装置の絶縁スペーサの、耐電圧性能向上の効果を説明する図である。
【発明を実施するための形態】
【００１６】
実施の形態１．
図１は、この発明の実施の形態１によるガス絶縁開閉装置の絶縁スペーサの部分を示す図であり、（ａ）は側面断面図、（ｂ）はタンクの軸方向に見た絶縁スペーサの部分の正面図である。また、図２は、図１の絶縁スペーサの表面の拡大断面図であり、金属異物が付着した状態を示している。
【００１７】
先ず、図１により、ガス絶縁開閉装置の概要を説明する。
円筒状の金属容器により構成された接地タンク１は、所定の長さのものが、それぞれの端部のフランジ１ａ部において図示しないボルト等によって接続されている。フランジ１ａの接続面に、絶縁構造部材である円錐形の絶縁スペーサ２が挟まれて、フランジ１ａと共にボルト締めされて固定されている。絶縁スペーサ２は、絶縁材料からなる絶縁部３と、中心部に設けられた中心導体４を有しており、この中心導体４の両側に高電圧導体５が接続されて支持されている。
絶縁スペーサ２を構成する絶縁部３の材料としては、例えば、エポキシ，エポキシとアルミナ，エポキシとシリカ，エポキシとフッ化アルミナのいずれかが用いられる。
【００１８】
フランジ１ａと絶縁スペーサ２の接続部は、気密を保って接続されており、接地タンク１の内部には絶縁ガスが充填されている。
高電圧導体５と絶縁スペーサ２の中心導体４との接続部には、電界緩和シールド６が設けられている。
高電圧導体５には、図示しない系統遮断器、断路器、接地器などが電気的に接続されており、これらの機器を含んだ装置で、ガス絶縁開閉装置が構成されている。
【００１９】
本願発明は、絶縁スペーサ２の絶縁部３の表面の形状に特徴を有するので、次に、この表面形状について説明する。
図１において、絶縁部３の絶縁ガスと接する表面、すなわち、図１（ａ）中に太線で示している部分（以下、単に絶縁部表面３ａと称す）には、微小な凹凸が形成されている。
図２は、図１の絶縁スペーサ２の絶縁部表面３ａを拡大した断面図である。図に示すように、絶縁部表面３ａには、ＪＩＳ規格（ＪＩＳＢ０６０１−１９９４）の十点平均粗さで表した場合、十点平均粗さＲｚが３０μｍ〜２００μｍとなるような凹凸に粗面化されている。
また、このとき、図２中に示すＡ部のような、十点平均粗さＲｚを超える凸部の間隔を、１．５〜３．０ｍｍの範囲内となるように形成するのが望ましい。
凹凸の形成方法については後述する。
【００２０】
図２では、絶縁部表面３ａに、長さが３ｍｍ程度以下で径方向の太さが０．２ｍｍ程度以下の細長い金属異物７が付着した場合を模式的に示している。
実施の形態１の構成によれば、例え金属異物７が絶縁部表面３ａに付着した状態で、雷や開閉装置が働いた時に発生する開閉サージなどの電圧が課電されても、絶縁破壊事故が起こりにくく、信頼性の高いガス絶縁開閉装置を提供できる。
以下にその作用効果について説明する。
【００２１】
先ず、ガス絶縁開閉装置において、その内部に存在する金属異物の影響について説明する。上述のように、ガス絶縁開閉装置は、系統遮断器、断路器、接地器などを含んだ装置であり、絶縁スペーサのような絶縁構造部材に支えられた高電圧導体が、円筒状の接地タンク内に納められた同軸円筒状の構造である。高電圧導体と接地タンクの間は、高消弧性能と高絶縁性能を有する絶縁ガスが充填されている。
【００２２】
ガス絶縁開閉装置を構成するほとんどのパーツは、工場内のクリーンルームで組み立てられて現地へ輸送されるが、輸送限界等により一部は現地で組み立てられる。このため、現地組立時にガス絶縁開閉装置の中に金属異物が紛れ込む可能性がある。
この金属異物としては、例えば、接地タンク同士を接続する際にボルトの通し穴に残っていたバリなどの金属片が考えられる。またそれとは別に、導体等の金属同士が開閉部分などで摺動する際に発生する場合もある。これら金属異物の大部分は検査工程で取り除かれるが、長さが３ｍｍ程度以下で太さが０．２ｍｍ程度以下の金属異物は発見が困難であり、検査で見落とされる場合がある。
【００２３】
金属異物は、ガス絶縁開閉装置の運転が開始されるまでは、接地タンク内部の底面に横たわっている。運転開始前の試験などで定格電圧よりも高い電圧を印加した場合に動き出し、接地タンクの中心に絶縁スペーサで支持された高電圧導体と接地タンクとの間で往復運動を繰り返し、その勢いで高電圧導体の軸方向に動きまわる。その時、高電圧導体を支えている絶縁スペーサの絶縁部表面に付着する可能性がある。付着すると、金属異物と絶縁材料と絶縁ガスの３つによりトリプルジャンクションが形成される。トリプルジャンクションは誘電率の関係により周囲と比較して高い電界が形成される部位である。
【００２４】
金属異物が付着したままで、雷や開閉装置の動作時に発生する開閉サージが課電されると、特に電界が高くなる金属異物の先端部近傍のトリプルジャンクションの電界が放電電界を容易に越えてしまい放電が発生する。この時、絶縁スペーサの絶縁部表面の沿面方向の電界も高くなっているため、放電は絶縁部表面を進展して接地側と導体側を橋絡し、絶縁破壊事故が発生する。
したがって、金属異物の先端部近傍にトリプルジャンクションを形成させないようにすることが重要であり、これにより絶縁破壊の可能性を低下させることができる。
【００２５】
一般的に、絶縁スペーサ等の絶縁構造部材の絶縁部表面は滑らか（数μｍオーダー）に仕上げられている。これは金属部材の凹凸面における電界上昇と同じ考え方によるものであり、少なからず絶縁材料の凹凸においても電界は集中してしまうので、同様な措置がとられているものである。この措置は、金属異物が存在しない理想的な場合を想定したものであるが、上述のように、実使用環境では金属異物が存在するので、上記のような比較的滑らかな仕上げでは、金属異物の先端部近傍でトリプルジャンクションが形成される確立は高く、絶縁破壊電圧が低下することになる。このことを図により説明する。
図３は、比較説明のために、従来のように比較的滑らかに仕上げられた絶縁スペーサの絶縁部表面３ｂに金属異物７が付着した模式図である。図から分かるように、絶縁部表面３ｂの表面粗さＲｚが３０μｍに満たないような滑らかな場合では、図中の破線で囲って示すように、金属異物先端部７ａ近傍でトリプルジャンクション８が形成される確率が非常に高い。
【００２６】
本願発明では、絶縁部表面を粗面化して凹凸を形成し、金属異物の先端部近傍にトリプルジャンクションが形成される確率を低下させたものである。
そこで次に、本願発明の絶縁スペーサの作用について説明する。
図４は、実施の形態１による絶縁スペーサ２の絶縁部表面３ａに金属異物７が付着した様子を示す部分断面図であり、図２と同等部分であるが、図３に対応させて拡大表示したものである。
図中に破線で囲って示すように、トリプルジャンクション８は、絶縁部表面３ａに付着した金属異物７の最も電界が高くなる金属異物先端部７ａの近傍に形成される確率が低下し（すなわち、金属異物先端部７ａ近傍から離れた箇所に形成される確立が増し）、電界の上昇を抑制できるため、結果として放電の発生を抑制でき、絶縁スペーサ２の信頼性を高めることができる。
【００２７】
上記の効果を実験により検証し確認した。
図５は、実験結果によって得た、絶縁部表面に上述のような微小な金属異物が付着した場合の、絶縁部表面粗さと絶縁破壊電界の関係を示す図である。縦軸に絶縁破壊電界を示し、横軸に絶縁部表面粗さを示している。横軸の絶縁部表面粗さは、前記ＪＩＳ規格の十点平均粗さＲｚで表したものである。
図から分かるように、絶縁部表面粗さが十点平均粗さＲｚで３０μｍ以上になれば絶縁破壊電界が上昇しており、粗面化の効果が大きくなっている。
表面粗さの程度をあまり大きくすると、加工が難しくなり、また絶縁部沿面の耐電圧性 
能が低下してくることから、十点平均粗さＲｚの上限は２００μｍ程度とするのが望ましい。
【００２８】
また、図２に示すように、十点平均粗さＲｚを超える凸部の間隔が、略１．５〜３．０ｍｍの範囲内となるように形成することで、絶縁部表面３ａに付着した金属異物７が、図中にＡで示すように、粗面化で形成された山の突出する部分で効果的に支持されるため、金属異物７の先端部近傍でのトリプルジャンクションの形成確率は大幅に低下する。
上記の十点平均粗さＲｚの範囲を規定したことと相まって、雷電圧などが課電された場合に最も電界が高くなる先端部分付近にトリプルジャンクションが形成される確率が大幅に低下することで、電界上昇を効果的に抑制できる。
また、例え一部の金属異物７の先端部近傍でトリプルジャンクションが形成されたとしても、絶縁部表面３ａにおけるトリプルジャンクション８を形成する領域、すなわち電界が高い領域が小さいため、橋絡するような放電には至らない。
【００２９】
以上までの説明では、ガス絶縁開閉装置の高電圧導体５を支える絶縁構造部材は、図１のような円錐形の絶縁スペーサ２であった。絶縁スペーサには様々な形状のものがあるので、次に、絶縁スペーサの他の例について説明する。
図６はポスト形の絶縁スペーサ９を示す図であり、（ａ）は側面図、（ｂ）は接地タンク１の軸線方向に見た正面図を示している。絶縁スペーサ９は、絶縁部材からなる絶縁部１０と、高電圧導体５の支持と電界緩和シールドを兼ねた導体支持部１１と、固定部１２とを有し、固定部１２が接地タンク１の側壁に固定されて高電圧導体５が支持されている。この絶縁部１０の、絶縁ガスと接する絶縁部表面１０ａ（図中太線部）を、図２の場合と同様に粗面化するものである。
【００３０】
図７は更に他の例であり、３相一括の円板形の絶縁スペーサ１３を示している。（ａ）は側面図、（ｂ）は正面図である。図１と同等部分は同一符号で示し説明は省略する。絶縁スペーサ１３は、絶縁部材からなる絶縁部１４と、高電圧導体５を支持する中心導体１５とを有しており、中心導体１５の両側にそれぞれ高電圧導体５が接続されて支持され、接続部は電界緩和シールド６で覆われている。
絶縁部１４の絶縁ガスと接する絶縁部表面１４ａ（図中太線部）を、図２と同様に粗面化することで、上記と同様な作用効果を得ることができる。
【００３１】
なお、絶縁スペーサ９，１３の絶縁材料は、特別な材料を使用する必要はなく、絶縁スペーサ２で説明したものと同様に、エポキシ，エポキシとアルミナ，・・・等の従来から用いられている材料を使用すればよい。すなわち、本実施の形態の絶縁スペーサの絶縁部の材料は、特別な材料とする必要はなく、従来から多く用いられた絶縁材料を使用することで、安価に構成できる。
また、背景技術の項で説明した特許文献１のように絶縁材料表面にセラミックス等の別の層を形成するものと比較して、絶縁材料表面に別の層を設けてないため、最も絶縁耐力が弱くなる部位である界面、すなわち、絶縁材料表面とその表面に形成する層との境界を形成しなくて済み、絶縁耐力の向上効果が大きくなる。
更に、セラミックス等の部材では、金属異物が付着した場合のトリプルジャンクションの電界は、本願のような絶縁材料と比較して、誘電率が１．５〜２．０倍高いので、放電発生の可能性も１．５〜２．０倍高くなってしまうが、本願発明の構成によればその心配がない。
【００３２】
以上のように、実施の形態１のガス絶縁開閉装置によれば、絶縁ガスが充填された接地タンク内に高電圧導体が配置され、高電圧導体が絶縁スペーサにより支持されて接地タンクに固定されたガス絶縁開閉装置において、絶縁スペーサの絶縁部の絶縁ガスと接する表面が、ＪＩＳＢ０６０１−１９９４で規定される十点平均粗さＲｚで３０μｍ〜２００μｍとなるように粗面化されているので、雷や開閉装置が働いた時に発生する開閉サージなどが課電された場合に絶縁部表面に付着した金属異物の最も電界が高くなる金属異物先端部近傍にトリプルジャンクションが形成される確率が減少し、電界上昇を抑制できるため、結果として放電の発生を抑制でき、信頼性の高いガス絶縁開閉器を得ることができる。
【００３３】
また、上記の十点平均粗さＲｚを超える凸部の間隔が、１．５〜３．０ｍｍの範囲内となるように形成されているので、絶縁スペーサの絶縁部表面に付着した金属異物が、粗面化で形成された山の凸部で効果的に支持されるため、雷電圧等が課電された場合に最も電界が高くなる金属異物先端部分近傍にトリプルジャンクションが形成される確率が更に減少し、電界上昇を抑制できる。
【００３４】
また、絶縁スペーサの絶縁部の材料の組成は、エポキシ，エポキシとアルミナ，エポキシとシリカ，エポキシとフッ化アルミナのいずれかとしたので、一般的に使用される絶縁材料を用いて、絶縁部表面を粗面化した絶縁スペーサを安価に提供できる。
【００３５】
実施の形態２．
次に、この発明の実施の形態２によるガス絶縁開閉装置について説明する。ガス絶縁開閉装置の高電圧導体を支持する絶縁スペーサの基本的な形状は、実施の形態１の図１、図６及び図７と同等なので、図示及び構成の説明は省略し、相違点を中心に説明する。相違点は、絶縁スペーサの絶縁部表面を粗面化する範囲である。
【００３６】
図８は、実施の形態２のガス絶縁開閉装置の絶縁スペーサ部の正面図であり、実施の形態１の図１（ｂ）に対応する図である。
実施の形態１では、図１のように、絶縁スペーサ２を構成する絶縁部３の、絶縁ガスと接する表面、すなわち絶縁部表面３ａの全体を粗面化したが、これに対し、本実施の形態では、図８に示すように、絶縁スペーサを構成する絶縁部の、絶縁ガスと接する表面である絶縁部表面３ａのうち、高電圧導体５の支持側から接地タンク１への固定側にかけて、支持側から略５０％の範囲までを粗面化領域３ｃ（両面とも）とし、実施の形態１で説明した図２と同等な形状に、粗面化したものである。
【００３７】
このような構成の作用について説明する。
一般的に、絶縁スペーサにおいて、高電圧導体に取り付けられる電界緩和シールドに近い絶縁スペーサの表面が特に電界が高くなり、金属異物が付着した場合は沿面放電が特に発生しやすくなる。
図９は、図１で示したような円錐形の絶縁スペーサの場合の、絶縁部表面の沿面方向の電界分布示す図である。図において、破線で示すのは凹側の沿面電界分布であり、実線は凸側の沿面電界分布である。図９から、絶縁スペーサの両面の電界分布は、高電圧導体側からの距離が、ともに５０％以下の部位に最大電界を持っていることが分かる。
本実施の形態では、絶縁スペーサ２の絶縁部表面３ａの上記領域３ｃを粗面化しているため、効率よく絶縁スペーサ表面の絶縁耐力を向上させることができる。
【００３８】
なお、絶縁スペーサの形状が、図６のようなポスト形の絶縁スペーサ９、及び、図７のような円板形の絶縁スペーサ１３の場合も、同様に、高電圧導体５の支持側から接地タンク１の固定側にかけて、高電圧導体５に近い側から略５０％の範囲までを粗面化すればよい。
【００３９】
以上のように、実施の形態２のガス絶縁開閉装置によれば、絶縁スペーサの絶縁部が絶縁ガスと接する表面のうち、高電圧導体の支持側から接地タンクへ固定する固定側にかけて、支持側から略５０％の範囲までが粗面化されているので、絶縁スペーサの表面の最も電界が高くなるような位置に金属異物が付着しても絶縁性能を低下させることなく、更に絶縁スペーサ表面の全体を粗面化する場合に比べて、加工の作業時間が短縮されて製作の効率化が図れる。
【００４０】
実施の形態３．
次に、この発明の実施の形態３によるガス絶縁開閉装置について説明する。ガス絶縁開閉装置の高電圧導体を支持する絶縁スペーサの基本的な形状は、実施の形態１の図１、図６及び図７と同等なので、図示及び構成の説明は省略し、相違点を中心に説明する。相違点は、絶縁部表面の粗面化領域に正極性に帯電しやすい絶縁物質を被着する点である。
図１０は、実施の形態３のガス絶縁開閉装置の絶縁スペーサ部の正面図であり、実施の形態１の図１（ｂ）に対応する図である。図１と同等部分は同一符号を付して説明は省略する。
【００４１】
実施の形態１では、図１で説明したように、絶縁スペーサ２を構成する絶縁部３の、絶縁ガスと接する表面、すなわち絶縁部表面３ａ（両面とも）を粗面化したが、これに対し、本実施の形態では、絶縁部表面３ａ全体を粗面化するまでは図１と同様であり、更に、粗面化領域の上に、正極性に帯電しやすい絶縁物質、例えば、ポリアミド系樹脂（ナイロン６，同４６，同６６，同６．１０，同１１，同１２）、ＰＭＭＡ（Polymethyl Methacrylate：アクリル樹脂）、ガラス、セロハン等のいずれかを被着させた絶縁被膜層１６を形成したものである。
絶縁被膜層１６の表面は、ＪＩＳ規格（ＪＩＳＢ０６０１−１９９４）の十点平均粗さで表した場合、十点平均粗さＲｚが３０μｍ〜２００μｍとなるように形成する。
本実施の形態の場合は、絶縁部表面３ａ全体が粗面化領域であり、且つ、絶縁被膜層１６を形成する領域となっている。
【００４２】
このような構成の作用について説明する。
一般的にＳＦ６ガスは、不平等電界下では、負極性の電圧よりも正極性の電圧が課電された場合において、その耐電圧性能は低く、ＳＦ６ガスを使用するガス絶縁開閉装置においても同様である。環境保護のためにＳＦ６ガスの削減が進められているが、他のガス、例えば窒素、二酸化炭素、酸素などは単体での耐電圧性能は低いため、ＳＦ６ガスと混合して使用することでその性能低下を抑制する方法が一般的に用いられる。
このような混合ガスを使用した状況で絶縁スペーサの絶縁部表面３ａに、図２のような金属異物７が付着した場合は、金属異物７先端近傍は不平等電界となるため、やはり正極性の電圧が発生する金属異物７の先端から部分放電が進展して、高電圧導体５もしくは接地タンク１と接続され、その後、高電圧導体５と接地タンク１が部分放電により接続され、破壊に至る。
【００４３】
したがって、正極性の電圧により発生する部分放電を抑制することで、金属異物による耐電圧性能の低下を抑制できる。この事により、金属異物先端に位置する絶縁スペーサの絶縁部表面が正極性に帯電していれば、金属異物先端の正極性の電圧と絶縁スペーサの絶縁部表面に存在する正極性の電荷が作り出す、同じく正極性の電圧によりその部位の電界は弱められ、従って絶縁スペーサの耐電圧性能が向上する。
よって、粗面化された絶縁スペーサ２の絶縁部表面３ａに、上述のような正極性に帯電しやすい絶縁物質を被着させた絶縁被膜層１６を形成することにより、更なる耐電圧性能向上を実現できる。
【００４４】
絶縁被膜層１６の表面は、ＪＩＳ規格（ＪＩＳＢ０６０１−１９９４）の十点平均粗さで表した場合、十点平均粗さＲｚが３０μｍ〜２００μｍとなるように形成する。絶縁スペーサの絶縁部表面３ａの表面粗さが、ＪＩＳ規格（ＪＩＳＢ０６０１−１９９４）の十点平均粗さＲｚで３０μｍ〜２００μｍの凹凸に粗面化されているので、その表面にごく薄い絶縁被膜層を被着することで、絶縁部表面３ａの凹凸形状をほとんど失うことなく、したがって、その耐電圧性能を失うことなく、正極性に帯電させて、更に耐電圧性能の向上を図ることが可能である。
【００４５】
図１１は、その効果の一例を示したものである。従来のように絶縁部表面３ａを粗面化していない絶縁スペーサと、絶縁スペーサの絶縁部表面を図２に示したように粗面化したものと、粗面化した絶縁部表面にポリアミド系樹脂であるナイロン１２を被着させて絶縁被膜層を形成したものとを試料とし、それぞれの表面に金属異物を付着させ、雷電圧を印加した場合の耐電圧性能を比較したものである。縦軸は、ＢＤＶ（Breakdown Voltage：絶縁破壊電圧）の比率とし、最高値を比較している。図１１から、本実施の形態のように正極性に帯電しやすい絶縁物質の絶縁被膜層を形成したことによる耐電圧性能の向上が明らかである。
【００４６】
また、絶縁被膜層１６を、粗面化した絶縁スペーサ２の絶縁部表面３ａに被着する方法としては、正極性に帯電しやすい上述の絶縁物質を細かい粉体状にし、この粉体を、被着対象の絶縁スペーサ２の材料と同等のエポキシ樹脂を液状にしたものに混合し、塗布等の方法で被着させる方法が有効である。以下に、その理由を説明する。
【００４７】
ポリアミド系樹脂、ＰＭＭＡおよびセロハンは一般には溶融させて被着させる必要があり、その場合、被着される側も温度が高くなければ完全な被着が難しく、容易に剥離する可能性がある。高分子材料であるポリアミド系樹脂、ＰＭＭＡ、セロハンの熱変形温度はおよそ１００度から２００度であり、無機物であるガラスの溶融温度は１４００度にもなる。図１０に示すような絶縁スペーサ２は、直径が数十ｃｍから１ｍを超えるものまであり、大きな絶縁スペーサ２の温度を、被着する絶縁物質の温度に上げることは容易ではない。
【００４８】
一般的に、物質の帯電特性はその形状に左右されることは少なく、したがって正極性に帯電しやすい絶縁物質を粉体状にしても、その特性が変化することは少なく、粉体状の帯電物質を絶縁スペーサの材料であるエポキシ樹脂と混合してスプレーや刷毛などで塗布することで簡単に被着させることが可能となる。絶縁スペーサの材料と同等のエポキシ材料と混合することで、被膜の剥離が発生することなく良好に被着できる。
この場合、常温硬化するエポキシ樹脂を使うとよい。また、絶縁スペーサの材料となるエポキシ樹脂は、耐用年数などが既知であり、これと同等のエポキシ樹脂を使用することで開発も容易である。
【００４９】
以上のように、実施の形態３によるガス絶縁開閉装置によれば、絶縁スペーサの絶縁部の粗面化された表面に、正極性に帯電しやすい絶縁物質を被着した絶縁被膜層が形成されているので、特に、絶縁ガスとしてＳＦ６ガスを混合した混合ガスが使用される場合、正極性の電圧により発生する部分放電を抑制することができ、実施の形態１のような絶縁スペーサの絶縁部の粗面化による効果に加えて、金属異物による耐電圧性能の低下を抑制できるため、信頼性の高い絶縁スペーサを得ることができる。
また、耐電圧性能の向上により絶縁スペーサを小形化することが可能となるので、ガス絶縁開閉装置のタンク径の縮小が可能となり、低コスト化を図ることができる。
【００５０】
また、絶縁被膜層は、粉体状にした絶縁物質がエポキシ樹脂と混合されて塗布されているので、粗面化した絶縁スペーサの表面に、容易に強固に密着した絶縁被膜層を形成することができる。
【００５１】
実施の形態４．
次に、この発明の実施の形態４によるガス絶縁開閉装置について説明する。ガス絶縁開閉装置の高電圧導体を支持する絶縁スペーサの基本的な形状は、実施の形態１の図１、図６及び図７と同等なので、図示及び構成の説明は省略する。また、粗面化した絶縁スペーサの絶縁部表面に正極性に帯電しやすい絶縁物質を被着させるのは実施の形態３と同様である。実施の形態３との相違点は、上記絶縁物質を被着させる範囲なので、以下、相違点を中心に説明する。
【００５２】
図１２は、実施の形態４のガス絶縁開閉装置の絶縁スペーサ部の正面図であり、実施の形態３の図１０に対応する図である。
実施の形態３では、図１０のように、絶縁スペーサ２を構成する絶縁部３の、絶縁ガスと接する表面である絶縁部表面３ａ全体を粗面化すると共に、粗面化領域全体に、正極性に帯電しやすい絶縁物質を被着させた絶縁被膜層１６を形成したが、これに対し、本実施の形態では、図１２に示すように、絶縁スペーサ２を構成する絶縁部３の、絶縁ガスと接する絶縁部表面３ａ（＝粗面化領域）のうち、高電圧導体５の支持側から接地タンク１への固定側にかけて、支持側から略４０％の部位から略６０％の部位の範囲（両面とも）を、正極性に帯電しやすい絶縁物質を被着して絶縁被膜層１７を形成する領域としたものである。絶縁被膜層１７を構成する材料や被着方法は、実施の形態３で説明したものと同等である。
【００５３】
このような構成の作用について説明する。
実施の形態２で説明したように、高電圧導体に取り付けられる電界緩和シールドに近い絶縁スペーサの表面が特に電界が高くなる。絶縁スペーサは雷波形電圧を考慮して設計するが、雷は正、負両方の極性があり、どちらの極性も同等な確率で課電されると考えてよい。金属異物が存在しない場合においては、高電圧導体５の電界緩和シールド６（図１参照）近傍が不平等電界になるため、その近傍に正極性に帯電しやすい絶縁物質が存在すると、かえって耐電圧性能を低下させる可能性がある。このことを考慮すると、先の図９に示す、沿面電界分布の中央付近、すなわち高電圧導体側から接地タンク側に向かって略４０％から６０％の領域に正極性に帯電しやすい絶縁物質を被着するのが望ましい。このような観点から、本実施の形態では、図１２に示すように、上述の範囲に絶縁被膜層１７を形成しているため、効率よく絶縁スペーサ表面の絶縁耐力を向上させることができる。
【００５４】
なお、絶縁スペーサの形状が、図６のようなポスト形の絶縁スペーサ９、及び、図７のような円板形の絶縁スペーサ１３の場合も、同様に、高電圧導体５の支持側から接地タンク１の固定側にかけて、高電圧導体５に近い側から略４０％から６０％の範囲に絶縁被膜層を形成すればよい。
【００５５】
以上のように、実施の形態４のガス絶縁開閉装置によれば、絶縁スペーサの粗面化された表面のうち、高電圧導体の支持側から接地タンクへ固定する固定側にかけて、略４０％から略６０％までの範囲に、正極性に帯電しやすい絶縁物質を被着させた絶縁被膜層が形成されているので、絶縁スペーサの表面の電界が高くなるような位置に金属異物が付着しても、あるいは金属異物が付着していなくても、絶縁性能を低下を抑制できる。
また、絶縁スペーサ表面の粗面化領域全体に絶縁被膜層を形成する場合に比べて、加工の作業時間が短縮されて製作の効率化が図れる。
【００５６】
実施の形態５．
実施の形態５は、実施の形態１〜４で説明したものと同等のガス絶縁開閉装置において、絶縁スペーサの絶縁部の粗面化の方法に関するものである。したがって、ガス絶縁開閉装置の絶縁スペーサの構成は、図１，図６〜図８，図１０，図１２と同等なので、図示及び説明は省略する。
【００５７】
先ず第１の方法として、絶縁スペーサの絶縁部表面を、「ブラスト処理」を利用して粗面化するものである。ブラスト処理は、加工対象物の表面に非金属粒や金属粒のブラスト材（図示せず）を高速度で噴きつけ、表面を粗化する方法である。
ブラスト材としては、固体二酸化炭素、いわゆるドライアイス（商標）を使用するのがよい。ドライアイスは使用後昇華して二酸化炭素となってしまうため、ブラスト材が絶縁部表面３ａに残留して絶縁耐力を低下させてしまうという問題を排除できる。
【００５８】
ブラスト処理によって粗面化する表面形状は、実施の形態１で説明したように、ＪＩＳ規格の十点平均粗さＲｚが３０μｍ〜２００μｍとなるように粗面化するとともに、十点平均粗さを超える凸部の間隔が、１．５〜３．０ｍｍの範囲内になるように形成するものとする。
この方法によれば、表面を粗面化するために、機械加工など、時間と経費がかかるようなものを使うことなく、簡単で容易に絶縁スペーサの絶縁部表面を所望の表面形状に粗面化できる。
【００５９】
次に、粗面化の他の方法について説明する。
一般的に、絶縁スペーサは、中心導体や接地となる金属を埋め込んだ金型（図示せず）を使って、絶縁部を構成する絶縁材料を真空注型して成型する場合が多い。そこで、絶縁スペーサを成型する金型の内面を粗面化しておくことによって、注型作業と同時に絶縁部の表面を粗面化するものである。
金型内面の、絶縁部表面を成型する部位を、予め上記と同様の十点平均粗さ及び凸部の間隔に加工しておくことで、成型された絶縁スペーサの絶縁部表面に所望の表面形状（具体的には上記と同じ）を形成するものである。
金型内面を粗面化する方法としては、ブラスト処理，ローレット加工，サンディングマシーンを利用する等が考えられるが、特にブラスト処理が望ましい。
使用する絶縁材料は、例えば、従来から使用されている、エポキシ，エポキシとアルミナ，エポキシとシリカ，エポキシとフッ化アルミナのいずれかとする。
【００６０】
このような方法によれば、上記のような絶縁材料は、粘度が高く、また充填されるアルミナ、シリカ、フッ化アルミナの粒径が、形成する凹凸の高さよりも十分小さいために、凹凸に入り込むことが可能であり、そのため金型に施した通りに凹凸を形成することが可能である。
また、ブラスト処理は、ほぼ一様な凹凸を形成することが容易であるために、他の粗面化方法と比較して所望の凹凸を容易に、短時間で形成することが可能である。また、成型と同時に粗面化できるので、絶縁スペーサ毎に絶縁部表面をあらためて粗面化する工程が必要ないため、作業が少なくなり、絶縁耐力を向上させた絶縁スペーサの製作が格段に容易になる。
【００６１】
また、注型作業に先立ち、金型の内面を粗面化した表面に、注型樹脂と接着し難いフッ素樹脂などを離型剤として塗布しておくのがよい。
離型剤を塗布しない場合は、金型内面の粗面化した面において、注型時に硬化後の絶縁材料が金型表面から剥がれ難くなるアンカー効果が発生しやすくなり、金型から取り外した際に所望の凹凸が絶縁材料表面に形成されない場合が起こりうるが、粗面化した金型表面に離型剤を塗布しておくことで、金型と絶縁材料の間に離型剤の層が形成され、金型に固着することを防止でき、取り外しが容易になる。
【００６２】
以上のように、実施の形態５のガス絶縁開閉装置の製造方法によれば、絶縁ガスが充填された接地タンク内に高電圧導体が配置され、高電圧導体が絶縁スペーサにより支持されて接地タンクに固定されたガス絶縁開閉装置の製造方法において、ブラスト処理により、絶縁スペーサの絶縁部の絶縁ガスと接する表面を、ＪＩＳＢ０６０１−１９９４で規定される十点平均粗さＲｚが３０μｍ〜２００μｍとなるように粗面化するとともに、十点平均粗さを超える凸部の間隔が１．５〜３．０ｍｍの範囲内となるように形成したので、絶縁スペーサの絶縁部を粗面化したガス絶縁開閉装置を容易に得ることができる。
【００６３】
また、内面を粗面化した金型を使用して、絶縁スペーサの絶縁部の絶縁ガスと接する表面を、ＪＩＳＢ０６０１−１９９４で規定される十点平均粗さＲｚが３０μｍ〜２００μｍとなるように粗面化すると共に、十点平均粗さを超える凸部の間隔が１．５〜３．０ｍｍの範囲内となるように成型したので、従来の作業工程を変更することなく、絶縁構造部材の表面を容易に粗面化することができる。
【００６４】
また、絶縁スペーサの絶縁部を構成する材料を金型に注入する前に、金型の粗面化した表面に離形剤を塗布しておくようにしたので、粗面化した金型の表面に絶縁材料の樹脂が入り込んで剥がれにくくなる“アンカー効果”を防止することができ、成型後に金型から絶縁スペーサを取り出しやすくなるため、作業を容易にして粗面精度を保った絶縁スペーサを得ることができる。
【００６５】
実施の形態６．
次に、この発明の実施の形態６によるガス絶縁開閉装置について説明する。ガス絶縁開閉装置の高電圧導体を支持する絶縁スペーサの基本的な形状は、実施の形態１の図１、図６及び図７と同等なので、図示及び構成の説明は省略し、相違点を中心に説明する。相違点は、絶縁スペーサの絶縁部の絶縁ガスと接する表面に、厚さが５０〜１０００μｍの絶縁被覆層をつくり、その絶縁被覆層の表面をＪＩＳＢ０６０１−１９９４で規定される十点平均粗さＲｚが３０μｍ〜２００μｍとなるように粗面化するとともに、十点平均粗さを超える凸部の間隔が、１．５〜３．０ｍｍの範囲内になるように形成したものである。
【００６６】
図１３は、実施の形態６のガス絶縁開閉装置の絶縁スペーサ部の正面図であり、実施の形態１の図２に対応する図である。
実施の形態１では、図２のように、絶縁スペーサ２を構成する絶縁部３の、絶縁ガスと接する表面、すなわち絶縁部表面を粗面化したが、これに対し、本実施の形態では絶縁部表面に、別途、正極性に帯電しやすい絶縁物、例えば、ポリアミド系樹脂（ナイロン６，同４６，同６６、同６．１０、同１１，同１２）、ＰＭＭＡ（Polymethyl Methacrylate：アクリル樹脂）、ガラス、セロハンのいずれかを被着させた絶縁被覆層１８を形成し、その絶縁被覆表面１８ａをＪＩＳ規格（ＪＩＳＢ０６０１−１９９４）の十点平均粗さで表した場合、十点平均粗さＲｚが３０μｍ〜２００μｍとなるように粗面化したものである。
【００６７】
このような構成では実施の形態３で説明した原理同様に、正極性の電荷により作り出された正極性の電位にて、発生電界が緩和され、金属異物の先端からの放電が発生しにくくなり、結果として絶縁スペーサの耐電圧が向上する。実施の形態３では絶縁スペーサの絶縁部に施した凹凸を埋めることなく正極性に帯電しやすい絶縁物を塗布する必要があるが、本実施の形態では正極性に帯電しやすい絶縁被覆層１８に対して凹凸を形成するために、容易に凹凸を維持することが可能である。
【００６８】
図１４は、その効果の一例を示したものである。従来のように絶縁部表面３ａを粗面化していない絶縁スペーサと、絶縁スペーサの絶縁部表面を図２に示したように粗面化したものと、粗面化した絶縁部表面にポリアミド系樹脂であるナイロン１２を被着させて絶縁被膜層を形成したものと、従来のように絶縁部表面３ａを粗面化していない絶縁スペーサに絶縁被覆層１８を被着させて、その絶縁被覆表面１８ａを粗面化したものを試料とし、それぞれの表面に金属異物を付着させ、雷電圧を印加した場合の耐電圧性能を比較したものである。縦軸は、ＢＤＶ（Breakdown Voltage：絶縁破壊電圧）の比率とし、最高値を比較している。図１４から、本実施の形態のように正極性に帯電しやすい絶縁物質の絶縁被覆層１８の表面を粗面化したことによる耐電圧性能の向上が明らかである。
【００６９】
絶縁被覆表面１８ａを粗面化する範囲は、絶縁部表面３ａに絶縁被覆層１８を被着した全面とする他に、実施の形態２と同様に、絶縁被膜層１８が絶縁ガスと接する表面のうち、高電圧導体の支持側から接地タンクへ固定する固定側にかけて、支持側から略５０％の範囲までとしても良い。こうすることで、実施の形態２の場合と同様に、効率よく絶縁スペーサ表面の絶縁耐力を向上させることができる。
【００７０】
また、絶縁被覆層１８を形成するに当たっては、上述した絶縁被覆層１８に使用される絶縁材料のみで絶縁被覆層１８を形成する場合の他、当該絶縁材料と絶縁部３の材料との混合絶縁材料を用いれば、絶縁スペーサの絶縁部表面に、容易に強固に密着した絶縁被覆層を形成することができる。
【００７１】
絶縁被覆層１８の表面をＪＩＳＢ０６０１−１９９４で規定される十点平均粗さＲｚが３０μｍ〜２００μｍとなるように粗面化する方法は、実施の形態５で説明した、絶縁スペーサの絶縁部表面を粗面化する方法を、同様に適用することができる。すなわち、ブラスト処理による方法、または、金型による方法を適用すればよい。金型の場合は、材料注入前に金型の粗面化した表面に離型剤を塗布しておくのが有効である。
【００７２】
以上のように、実施の形態６のガス絶縁開閉装置によれば、絶縁ガスが充填された接地タンク内に高電圧導体が配置され、高電圧導体が絶縁スペーサにより支持されて接地タンクに固定されたガス絶縁開閉装置において、絶縁スペーサの絶縁部の絶縁ガスと接する表面に厚さ５０〜１０００μｍの正極性に帯電しやすい材料からなる絶縁被覆層を付加して、絶縁被覆層の表面が、ＪＩＳＢ０６０１−１９９４で規定される十点平均粗さＲzで３０μｍ〜２００μｍとなるように粗面化したので、実施の形態３と同様な効果に加えて、実施の形態３の場合のように、絶縁スペーサの絶縁部表面の粗面化の上に絶縁被膜を塗布するものと比較して、絶縁被覆層に凹凸形状を確実に形成し維持することができる。
【００７３】
また、十点平均粗さＲｚを超える凸部の間隔が、１．５〜３．０ｍｍの範囲内となるように形成されているので、絶縁スペーサの表面に付着した金属異物が、粗面化で形成された山の凸部で効果的に支持されるため、雷電圧等が課電された場合に最も電界が高くなる金属異物先端部分近傍にトリプルジャンクションが形成される確率が更に減少し、電界上昇を抑制できる。
【００７４】
また、絶縁被覆層の材料として、ポリアミド系樹脂（ナイロン６，同４６，同６６、同６．１０、同１１，同１２）、ＰＭＭＡ、ガラス、セロハンのいずれかを使用したので、絶縁スペーサの絶縁部の絶縁ガスと接する表面に、正極性に帯電しやすい絶縁被覆層を容易に形成することができる。
【００７５】
また、絶縁スペーサの絶縁被覆層が絶縁ガスと接する表面のうち、高電圧導体の支持側から接地タンクへ固定する固定側にかけて、支持側から略５０％の範囲までを粗面化したので、絶縁スペーサの表面の最も電界が高くなるような位置に金属異物が付着しても絶縁性能を低下させることなく、更に絶縁被覆層の全体を粗面化する場合に比べて、加工の作業時間が短縮されて製作の効率化が図れる。
【００７６】
また、絶縁被覆層は、絶縁被覆層に使用される絶縁材料と絶縁部の材料との混合絶縁材料により形成したので、絶縁スペーサの絶縁部表面に、容易に強固に密着した絶縁被覆層を形成することができる。
【００７７】
また、実施の形態６のガス絶縁開閉装置の製造方法によれば、ブラスト処理により、絶縁スペーサの絶縁被覆層の絶縁ガスと接する表面を、ＪＩＳＢ０６０１−１９９４で規定される十点平均粗さＲｚが３０μｍ〜２００μｍとなるように粗面化すると共に、十点平均粗さを超える凸部の間隔が１．５〜３．０ｍｍの範囲内となるように形成したので、絶縁スペーサの絶縁部表面に設けた絶縁被膜層を、容易に粗面化でき、粗面化によりトリプルジャンクションが形成される確立を低減できるため、信頼性の高いガス絶縁開閉装置を提供することができる。
【００７８】
また、ブラスト処理に替えて、内面を粗面化した金型を使用して粗面化を行ったので、従来の作業工程を大きく変更することなく、絶縁被覆層の表面を容易に粗面化することができる。
【００７９】
更に、絶縁スペーサの絶縁被覆層を構成する材料を金型に注入する前に、金型の粗面化した表面に離型剤を塗布したので、成型後に金型から絶縁スペーサを取り出しやすくなるため、作業を容易にして粗面精度を保った絶縁スペーサを得ることができる。
【符号の説明】
【００８０】
１  接地タンク                        １ａ  フランジ
２  絶縁スペーサ（円錐形）            ３  絶縁部
３ａ，３ｂ  絶縁部表面                ３ｃ  粗面化領域
４  中心導体                          ５  高電圧導体
６  電界緩和シールド                  ７  金属異物
７ａ  金属異物先端部                  ８  トリプルジャンクション
９  絶縁スペーサ（ポスト形）        １０  絶縁部
１０ａ  絶縁部表面                    １１  導体支持部
１２  固定部                          １３  絶縁スペーサ（円板形）
１４  絶縁部                          １４ａ  絶縁部表面
１５  中心導体                        １６，１７，  絶縁被膜層
１８  絶縁被覆層                      １８ａ  絶縁被覆表面。
【図１】
0005583074.tif 000002
【図２】
0005583074.tif 000003
【図３】
0005583074.tif 000004
【図４】
0005583074.tif 000005
【図５】
0005583074.tif 000006
【図６】
0005583074.tif 000007
【図７】
0005583074.tif 000008
【図８】
0005583074.tif 000009
【図９】
0005583074.tif 000010
【図１０】
0005583074.tif 000011
【図１１】
0005583074.tif 000012
【図１２】
0005583074.tif 000013
【図１３】
0005583074.tif 000014
【図１４】
0005583074.tif 000015